(57)【要約】本発明は、特に光学、電子工学、または光電子工学における基板（３０）を製造する方法であって、前記タイプの用途に適した材料、特に半導体材料から成る層（１７０）を支持体(２０)上に転移させることによって基板（３０）を製造する方法に関する。前記方法は、ａ）前記層（１７０）を形成する材料から成る未加工インゴット（１０）上に“前面”と称する平坦な面（１３）を形成する工程と、ｂ）前記前面（１３）の下側に制御された平均注入深さまで原子種を注入して、前記インゴット（１０）の上端層（１７）を画定する脆弱領域（１６）を形成する工程と、ｃ）支持体（２０）を前記前面（１３）に対して結合する工程と、ｄ）前記脆弱領域（１６）において、前記インゴット（１０）から、前記支持体（２０）に結合した前記上端層（１７）の部分（１７０）を直接的に分離する工程と、ｅ）前記作業のサイクルを、工程ｂ）から少なくとも１回再開する工程と、を含むことを特徴とする。前記方法は、出発原料を節約する。
2005533396.tif 000002
【特許請求の範囲】
【請求項１】
特に光学、電子工学、または光電子工学における基板（３０）を製造する方法であって、前記タイプの用途に適した材料、特に半導体材料から成る層（１７０）を支持体(２０)上に転移させることによって基板（３０）を製造する方法において、
ａ）前記層（１７０）を形成する材料から成る未加工インゴット（１０）上に“前面”（１３）と称する平坦な面を形成する作業を行なう工程と、
ｂ）前記インゴット（１０）の前記前面（１３）の下側に制御された平均注入深さまで原子種を注入（２）して、前記注入深さの近傍に位置し、前記インゴット（１０）の上端層（１７）を画定する脆弱領域（１６）を形成する工程と、
ｃ）その外形（２１）の少なくとも一部が前記前面（１３）の外形（１４）内に収められる支持体（２０）を前記前面に対して結合する工程と、
ｄ）前記脆弱領域において、前記インゴット（１０）から、前記支持体（２０）に結合した前記上端層（１７）の部分（１７０）を直接的に分離して、前記基板（３０）を形成する工程と、
ｅ）前記作業のサイクルを、工程ｂ）から少なくとも１回再開する工程と、
を含むことを特徴とする方法。
【請求項２】
特に光学、電子工学、または光電子工学における基板（３０）を製造する方法であって、前記タイプの用途に適した材料、特に半導体材料から成る層（１７０）を支持体(２０)上に転移させることによって基板（３０）を製造する方法において、
ａ）前記層（１７０）を形成する材料から成る未加工インゴット（１０）上に“前面”（１３）と称する平坦な面を形成する作業を行なう工程であって、前記インゴットの側面（１１）のラッピングが行なわれないか、或いは実質的に行なわれない工程と、
ｂ）前記インゴット（１０）の前記前面（１２）の下側に制御された平均注入深さまで原子種を注入（２）して、前記注入深さの近傍に位置し、前記インゴット（１０）の上端層（１７）を画定する脆弱領域（１６）を形成する工程と、
ｃ）支持体（２０）を前記前面（１３）に対して結合する工程と、
ｄ）前記脆弱領域において、前記インゴット（１０）から、前記支持体（２０）に結合した前記上端層（１７）の部分（１７０）を直接的に分離して、前記基板（３０）を形成する工程と、
ｅ）前記作業のサイクルを、工程ｂ）から少なくとも１回再開する工程と、
を含むことを特徴とする方法。
【請求項３】
前記支持体（２０）に結合した部分（１７０）が除去された上端層（１７）の仕上げ工程を含み、前記仕上げ工程は、ステップｄ）の後で、その後の作業サイクルのステップｂ）を開始する前に不定期に行なわれるとともに、前記支持体（２０）に転移されなかった上端層（１７）の材料から成るリング（１７０’）を除去することにより、新たな支持体（２０）に対して結合可能な新たな前面（１３）を得ることから成ることを特徴とする、請求項１または２に記載の方法。
【請求項４】
前記支持体（２０）に結合した部分（１７０）が除去された上端層（１７）の仕上げ工程を含み、前記仕上げ工程は、ステップｄ）の後で、その後の作業サイクルのステップｂ）を開始する前に体系的に行なわれるとともに、前記支持体（２０）に転移されなかった上端層（１７）の材料から成るリング（１７０’）を除去することにより、新たな支持体（２０）に対して結合可能な新たな前面（１３）を得ることから成ることを特徴とする、請求項１または２に記載の方法。
【請求項５】
前記前面（１３）を形成する前記作業は、前記インゴット（１０）を切断してラッピングする作業（１）を含むことを特徴とする、先行する請求項のいずれかに記載の方法。
【請求項６】
前記注入作業（２）は、前記支持体（２０）上に転移された上端層（１７）の部分（１７０）が自立的であるために十分な厚さを有するように高いエネルギで行なわれることを特徴とする、先行する請求項のいずれかに記載の方法。
【請求項７】
前記支持体（２０）は、シリコン、シリコンカーバイド、リン化インジウム、ヒ化ガリウム、ゲルマニウムから選択された単結晶材料または多結晶材料から成る少なくとも１つの層を備えることを特徴とする、先行する請求項のいずれかに記載の方法。
【請求項８】
前記支持体（２０）が、プラスチックおよびフレキシブル材料の少なくとも一方によって形成されることを特徴とする、請求項１から６のいずれかに記載の方法。
【請求項９】
前記支持体（２０）が、把持具であることを特徴とする、請求項１から６のいずれかに記載の方法。
【請求項１０】
前記支持体（２０）が、分子結合によって結合することを特徴とする、請求項１から８のいずれかに記載の方法。
【請求項１１】
前記支持体（２０）が、共晶接合によって結合することを特徴とする、請求項１ないし７のいずれかに記載の方法。
【請求項１２】
前記支持体（２０）は、接着剤を塗布することによって結合することを特徴とする、請求項１ないし９のいずれかに記載の方法。
【請求項１３】
前記支持体（２０）は、ワックスを塗布することにより結合することを特徴とする、請求項１ないし９のいずれかに記載の方法。
【請求項１４】
静電気力を加えることにより結合が行なわれることを特徴とする、請求項９に記載の方法。
【請求項１５】
圧力差を加えることにより結合が行なわれることを特徴とする、請求項９に記載の方法。
【請求項１６】
前記支持体（２０）が永久的に結合することを特徴とする、請求項１ないし１５のいずれかに記載の方法。
【請求項１７】
前記支持体（２０）が一時的に結合することを特徴とする、請求項１ないし１５のいずれかに記載の方法。
【請求項１８】
前記インゴット（１０）の残存部分から材料層（１７０）を分離するための前記作業（３）は、単独、或いは組み合わせて使用可能な、機械的または電気的な応力を加える技術、熱エネルギを供給する技術、化学エッチング作業を行なう技術のうちの少なくとも１つの技術を使用して行なわれることを特徴とする、先行する請求項のいずれかに記載の方法。
【請求項１９】
前記インゴット（１０）の材料は単結晶であり、シリコンカーバイド、シリコン、インジウム、リン化物、ヒ化ガリウム、ゲルマニウムから選択されることを特徴とする、先行する請求項のいずれかに記載の方法。
【請求項２０】
前記支持体（２０）および前記インゴット（１０）の少なくとも一方は、絶縁体、特に酸化物または窒化物から成る層を有することを特徴とする、先行する請求項のいずれかに記載の方法。
【請求項２１】
工程ａ）中に、前記未加工インゴットが少なくとも１つの厚肉部に切断され、前記前面（１３）が前記厚肉部上に形成されることを特徴とする、先行する請求項のいずれかに記載の方法。
【発明の詳細な説明】
【技術分野】
【０００１】
本発明は、特に光学、電子工学、または光電子工学における基板を製造する方法に関する。
【背景技術】
【０００２】
前記基板を製造する際に使用される出発原料は、例えば未加工のインゴットの形態を工業的に得ることができる。
【０００３】
例えば単結晶シリコンの場合、これらのインゴットは、ＣＺＯＣＨＡＬＳＫＩプリング（ＣＺプリング）法を使用して溶融シリコン槽から得られるか、あるいは、ゾーンメルティング（ＺＭプリング）法を使用して多結晶インゴットから得られる。
【０００４】
単結晶シリコンカーバイドは、例えば当業者によく知られた昇華法によって製造される。
【０００５】
かかる成長法により、２つの略円錐状端部を有する略円柱状のインゴットが形成される。インゴットを構成する材料の性質に応じて、インゴットは約１０センチメートルの長さ（例えばシリコンカーバイドの場合）から最大で約２メートルの長さ（シリコンの場合）となる場合がある。
【０００６】
その後、これらのインゴットは、円柱体の長軸に対して垂直方向に、複数の薄片に切断され、これにより、様々な用途で使用される出発原料から成るウエハが形成される。それらのウエハは、厚さがわずか数百ミクロン（μｍ）である（一例として、標準的な製造における直径２００ミリメートル（ｍｍ）のシリコンウエハは、厚さが７２５μｍである）。
【０００７】
より詳細には、かかるウエハを製造するための工程は、インゴットの２つの尖端部を切削し、その不規則な側面を研削および旋削して好ましくは円形断面を有する円柱体を形成し、その後、例えば丸のこ、あるいはワイヤーソーを使用して円柱体を複数の薄片に切断することから成る。
【０００８】
その後、得られたロンデルまたは薄片に対して仕上げ工程が施される。かかる仕上げ工程は、薄片を研削して均一な厚さのウエハを得た後、その２つの両側の面の少なくとも一方を研磨して完全に平坦な面を得ることから成る。最後に、各ウエハが一連の化学薬品槽中に浸漬されることにより、２つの面上に存在し、後に汚染源となりかねない塵埃および粒子が除去される。
【０００９】
かかるインゴット機械加工方法の一例は、欧州特許出願EP0610563に開示されている。
【００１０】
前述した工程は、機械加工または処理を行なうための装置のコスト、かかる工程に要する時間、ならびに切断時における出発原料の損失において、極めて高価である。
【００１１】
一例として、３００μｍ厚のウエハが製造される場合には、そのウエハを形成する際に約４００μｍの材料が失われる。したがって、１ｃｍすなわち１００００μｍの長さのインゴットの場合、１４個のウエハしか製造できない（１４×７００μｍ）。
【００１２】
また、極めて硬質かつ、割れたり砕けたりしやすい材料、例えばシリコンカーバイドを用いると、製品の研磨に長い時間を要し、また化学攻撃が難しいことから、前述の前処理工程が極めて長く、単調となることが分かる。
【００１３】
更に、時として、得られる大規模なウエハが中間生成物のみを構成する。薄層を除去して転移する特定の方法、例えば仏国特許FR-A-2681472に記載の方法においては、ウエハの前面のみが材料を除去するためのベースとしての機能を果たすため、この前面のみが必ず平坦でなければならない。これに対し、ウエハの後面および円筒側面を、高価な研磨工程および仕上げ工程に晒すことは、時間と出発原料の両面において無意味である。
【００１４】
最後に、文献“公開特許英文抄録”（vol.１９９８、Ｎｏ．９）に掲載の日本国特許出願JP10093122は、薄膜太陽電池の製造方法について記載している。前記方法においては、単結晶によって形成されるシリコン基板または非常に大きな粒径タイプの多結晶インゴットまたはウエハに水素イオンが注入された後、それに対して第２の基板が接着され、その後、適当な熱処理を使用して、シリコン薄膜が前記基板から剥離する。
【００１５】
それでも、かかる転移方法は基板に適用されるが、その一般的な形状が異なり得る未加工インゴットに適用されない。
【発明の開示】
【発明が解決しようとする課題】
【００１６】
本発明の目的は、前述した欠点を解消することであり、特に実質的には、基板を製造する際に使用される材料からの出発原料の損失を減少させて、製造コストを低減させることである。
【００１７】
また、本発明の目的は、出発インゴットに対して行なわれる機械加工工程を、できる限り簡略化して制限することである。
【課題を解決するための手段】
【００１８】
この目的は、特に光学、電子工学、または光電子工学における基板を製造する方法であって、前記の種類の用途に適した材料、特に半導体材料から成る層を支持体上に転移させて基板を製造する方法によって達成される。
【００１９】
前記方法は、
ａ）前記層を形成する材料から成る未加工インゴット上に“前面”と称する平坦な面を形成する作業を行なう工程と、
ｂ）前記インゴットの前記前面の下側に制御された平均注入深さまで原子種を注入して、前記注入深さの近傍に位置し、前記インゴットの上端層を画定する脆弱領域を形成する工程と、
ｃ）その外形の少なくとも一部が、前記前面の外形内に収められる支持体を前記前面に対して結合する工程と、
ｄ）前記脆弱領域において、前記インゴットから、前記支持体に結合した前記上端層の部分を直接的に分離して、前記基板を形成する工程と、
ｅ）前記作業のサイクルを、工程ｂ）から少なくとも１回再開する工程と、
を含むことを特徴とする。
【００２０】
また、本発明は、
ａ）前記層を形成する材料から成る未加工インゴット上に“前面”と称する平坦な面を形成する作業を行なう工程であって、前記インゴットの側面のラッピングが行なわれないか、或いは実質的に行なわれない工程と、
ｂ）前記インゴットの前記前面の下側に制御された平均注入深さまで原子種を注入して、前記注入深さの近傍に位置し、前記インゴットの上端層を画定する脆弱領域を形成する工程と、
ｃ）支持体を前記前面に対して結合する工程と、
ｄ）前記脆弱領域において、前記インゴットから、前記支持体に結合した前記上端層の部分を直接的に分離して、前記基板を形成する工程と、
ｅ）前記作業のサイクルを、工程ｂ）から少なくとも１回再開する工程と、
を含むことを特徴とする同じ種類の方法を提供する。
【００２１】
本発明によれば、大規模なウエハを製造する際の中間工程及びそれに伴う材料損失を解消することができる。
【００２２】
また、本発明の方法は、単独、或いは組み合わせて利用される以下の有意な特徴も含む。すなわち、
・本発明の方法は、前記支持体に結合した部分が除去された上端層の仕上げ工程を含み、前記仕上げ工程は、ステップｄ）の後で、その後の作業サイクルのステップｂ）を開始する前に、不定期もしくは体系的に行なわれるとともに、前記支持体に転移されなかった上端層の材料から成るリングを除去することにより、新たな支持体に対して結合可能な新たな前面を得ることから成り；
・前記前面を形成する前記作業は、前記インゴットを切断してラッピングする作業を含み；
・前記注入作業は、前記支持体上に転移された上端層の部分が自立的であるために十分な厚さを有するように高いエネルギで行なわれ；
・前記支持体は、シリコン、シリコンカーバイド、リン化インジウム、ヒ化ガリウム、ゲルマニウムから選択された単結晶材料または多結晶材料から成る少なくとも１つの層を備え；
・前記支持体がプラスチックおよびフレキシブル材料の少なくとも一方によって形成され；
・前記支持体が把持具であり；
・支持体への結合は、分子結合、共晶接合によって行なわれ、接着剤を塗布すること、ワックスを塗布すること、静電気力を加えること、もしくは圧力差を加えることによって行なわれ；
・支持体の結合は、永久的、もしくは逆に一時的であり；
・前記インゴットの残存部分から材料層を分離するための前記作業は、単独、或いは組み合わせて使用可能な、機械的または電気的な応力を加える技術、熱エネルギを供給する技術、化学エッチング作業を行なう技術のうちの少なくとも１つの技術を使用して行なわれ；
・前記インゴットの材料は単結晶であり、シリコンカーバイド、シリコン、インジウム、リン化物、ヒ化ガリウム、ゲルマニウムから選択され；
・前記支持体および前記インゴットの少なくとも一方は、絶縁体、特に酸化物または窒化物から成る層を有し；
・工程ａ）中に、前記未加工インゴットが少なくとも１つの厚肉部に切断され、前記前面（１３）が前記厚肉部上に形成される。
【００２３】
本発明は、基板を製造する方法に関する。以下の明細書本文および請求の範囲の全体にわたって、用語“基板”は、一般にインゴットから生じる材料層で覆われる支持体を含む複合体を意味することは言うまでもない。前記支持体は、永久的、もしくは単に一時的な態様で前記材料層に結合する。
【００２４】
インゴットから生じる前記材料に関して、本発明は、単結晶材料等の高価な材料、または、欠陥密度を低くするための最適な条件下で、インゴットを徐々に延伸することによって得られる材料に対して特に適用される。
【００２５】
また、本発明は、機械加工および研磨に時間がかかり、処理が困難な、極めて硬質な材料にも適用することができる。
【００２６】
単結晶シリコンカーバイドおよび単結晶シリコンが、本発明に特に適した材料の２つの例であるが、それは、単結晶シリコンカーバイドは硬質であり、また単結晶シリコンはマイクロエレクトロニクス分野で最も幅広く使用される材料だからである。
【００２７】
シリコンに関しては、最も良質な単結晶シリコンを得る目的で、ＣＺプリング（ＣＺＯＣＨＡＬＳＫＩ）、或いは他の技術により得られたインゴットを使用することができる。例としては、ＣＯＰ（Crystal Originated Particles）型の欠陥密度が低いインゴット、あるいは酸素沈殿物の形成に影響されにくいインゴットが挙げられる。ＦＺ型インゴットまたは“完全シリコン”型の、市販のインゴットに対応する他の品質のシリコンも考慮される。また、その欠陥密度を減少させる目的の処理、例えば当業者によく知られた、水素中での熱処理が施されたシリコンインゴットを使用してもよい。
【００２８】
また、リン化インジウム、ガリウム、ヒ化物、ゲルマニウムといった、支持体上に転移可能な他の単結晶材料を、例として挙げることができる。
【００２９】
また、用語“インゴット”が、その一般的な形状が異なる未加工材料の塊を意味することは言うまでもない。インゴットは、略円錐状の２つの端部を有する略円柱形状を成すか、もしくは例えば矩形、六角形、八角形等の非円形な断面を有し、尖端部を有する、もしくは有さない長尺な管状を成し、または略球状（“ブール”として当業者に知られている）を成し、もしくは、立方体の形態を成す場合もある。
【００３０】
また、前記インゴットから得られる厚肉部に本発明の方法を適用することもできることは言うまでもない。インゴットが長尺形状を成している場合には、前記厚肉部を略横方向、もしくは逆に縦方向に切断してもよい。
【００３１】
本発明の他の態様、目的、利点は、以下の詳細な説明を読むことにより明らかとなる。また、添付図面を参照することにより本発明を更によく理解することができよう。
【発明を実施するための最良の形態】
【００３２】
図１から分かるように、出発点となる製作物は、回転軸Ｘ−Ｘ’を有する略円柱形状を成すインゴット１０である。一般にインゴット１０の側面１１は、幾何学的に完全に一定ではない。特に、上端部領域および下端部領域１２，１２’（前記軸Ｘ−Ｘ’に対して）は、平坦ではなく、円錐状を成している場合もある。
【００３３】
前記端部領域の一方１２には、“前面”と称する平坦面１３を形成するための処理が施される。この処理は、最初に前記端部１２を切削また切断した後、得られた平坦面１３をラッピングして研磨加工することから成る（図１では、概略的に参照符号１で示す）。
【００３４】
有意には、面１３を研磨して仕上げる工程の前または後、この面に対して化学エッチング処理を施して、機械的な材料除去工程中に損傷した領域を除去することができる。しかし、本発明を実施するために下端部１２’を機械加工する必要はない。
【００３５】
その軸Ｘ−Ｘ’と略垂直な平面上に前記平坦面１３を有するインゴット１０が得られるが、必ずしもそうである必要はなく、一般にその外形は一定ではない。
【００３６】
インゴット１０は、例えばその側面上に欠陥１５を有している可能性がある（図２参照）。また、インゴット１０は、それを製造するために使用された方法に応じて、厚さが約１ｍｍから２ｍｍの使用できない多結晶材料の脈石によって側方が取り囲まれた、例えば自然界では単結晶である有用な中心コアを有していてもよい。
【００３７】
本発明の方法によれば、層の転移前に、側面１１または多結晶脈石のラッピングはもはや行なわれないか、或いは実質的には行なわれない。“実質的には行なわれない”という表現は、ウエハ製造中に一般に許容される直径よりも十分に大きい直径の許容誤差をもって、側面１１に非常に僅かな量のラッピングを施すことができることを意味する。
【００３８】
一例として、直径が５０ｍｍのシリコンカーバイドのインゴットは、その測定した長さが１０センチメートル（ｃｍ）に過ぎないが、直径２００ｍｍのシリコンインゴットは１．５メートル（ｍ）から２ｍの長さに達する可能性がある。
【００３９】
その結果、前記機械加工作業（端部１２を切削して前面１３を研磨する作業）の後、シリコンカーバイドインゴットは、一般に本発明の方法においてはそのまま使用されるが、シリコンインゴットは、取り扱いを容易にするために長さが約５ｃｍから５０ｃｍの複数の部分に切断される。しかし、前記部分（以下、明細書本文および請求の範囲においては、“厚肉部”と称する）を切断しても、それに比例して材料損失は少なくなる。この場合の材料損失は、ウエハ製造中において従来生じていた材料損失と同じ程度ではなく、その厚さは数百ミクロンに過ぎない。
【００４０】
その後、原子種（一般に、水素ガスイオンまたは水素ガスイオンとヘリウムガスイオンとの混合物）を注入する作業２がインゴット１０の前面１３に対して行なわれる（図３）。この作業によって材料中に脆弱領域１６が形成されるため、インゴットの上端層１７を後にインゴット１０の残りの部分から分離できるようになる。この上端層は、前記脆弱領域１６とインゴットの前面１３との間に延出している。
【００４１】
用語“原子種を注入する”は、原子種、分子種、またはイオン種のあらゆる照射であって、照射面に対して所定の深さで前記種の濃度が最大となるように、前記種を材料中に導入できる照射のことを意味する。種は、ほぼ最大で分配されるエネルギを用いて材料中に導入される。注入は、イオンビーム注入器、プラズマイマーション注入器等を使用して行なうことができる。
【００４２】
有意には、注入量は１０１６から１０１８イオン／ｃｍ２程度であり、注入エネルギは、数十ｋｅＶから最大で１ＭｅＶで変化することが有意である。それによって注入する深さを変えることができるため、上端層１７の厚さを変えることができ、当該厚さを数十分の一ミクロンから数十ミクロンにすることができる。
【００４３】
高いエネルギ（少なくとも１メガ電子ボルト（ＭｅＶ）程度のエネルギ）で注入すると、厚さが少なくとも５０μｍの層１７を形成することができる。この厚さであれば、層１７が、その後に自立的であるためには十分である。逆に、低いエネルギ（すなわち、１ＭｅＶ未満）で注入すると、支持体に対して永久的に取り付けられなければならない薄い上端層１７が形成されてしまう。
【００４４】
注入条件は、材料の性質や想定される用途に応じて、一般的には脆弱領域１６に沿う、その後の分離を最小の労力で行なうことができる態様に応じて、当業者により選択される。
【００４５】
その後、インゴット１０の前面１３に対して支持体２０が結合する（図４）。
【００４６】
支持体２０は、１つの材料層を備えていてもよく、あるいは逆に複数の重ね合わされた層を備えていてもよい。例としては、シリコン、シリコンカーバイド（ＳｉＣ）、リン化インジウム（ＩｎＰ）、ヒ化ガリウム（ＡｓＧａ）、ゲルマニウム（Ｇｅ）等の多結晶、または単結晶が挙げられる。
【００４７】
また、支持体２０は、酸化物（例えばＳｉＯ２）や窒化物（例えばＳｉ３Ｎ４）から成る層などの絶縁層を備えていてもよい。
【００４８】
また、支持体２０は、当業者に知られた特定の形状を有するボスを備えるタイプの把持具であってもよい。
【００４９】
最後に、前記支持体２０は、プラスチックおよびプラスチック材料または高分子の少なくとも一つから成るストリップや、紙から成るストリップ等のフレキシブル材料によって形成されてもよい。
【００５０】
支持体の厚さは、インゴット１０に対する支持体の結合を容易にするため、曲げによって随意的に僅かに変形できるように選択されることが有意である。また、支持体の寸法および形状は想定される用途に応じて選択され、使用できない脈石をインゴット１０が周辺に有する特定の場合には、支持体２０の寸法は、インゴットの中心にある有用な材料のみが除去されるように選択される。
【００５１】
最終的な想定される用途に応じて、また、支持体２０またはインゴット１０に使用される材料の性質やコストに応じて、結合は、永久的、もしくは一時的であってもよい。当業者は最も適した技術を選択する。
【００５２】
以下、様々な永久的結合技術について説明する。一時的結合技術については、支持体２０を分離する工程を説明する際に述べる。
【００５３】
結合は“ダイレクトボンディング”または“分子付着ボンディング（分子付着結合）”により、すなわち接着剤が全く使用されない“ウエハボンディング”または“ダイレクトボンディング”として、当業者に知られた技術により行なうことができる。しかし、そのような技術は、完全に平坦で研磨された被接触面を必要とする。
【００５４】
この種の結合は、一般に極めて清潔な環境で使用されるため、シリコンインゴットには特に最適である。
【００５５】
また、結合は、陽極ボンディングによって行なわれてもよい。この種の結合は、前述したダイレクトボンディング技術において必要とされるような、ある程度の表面清浄および汚染物質除去が不要であるため、シリコンカーバイド系の材料に特に適している。
【００５６】
当業者に知られた方法により、接着剤、ワックス、または共晶接合を使用して結合を行なってもよい。
【００５７】
また、インゴット１０および支持体２０の少なくとも一方の接触面上に、酸化物（例えばＳｉＯ２）または窒化物（例えばＳｉ３Ｎ４）を添加もしくは形成することによって、結合を行なうこともできる。この種の結合は、絶縁基板が後に形成される際に使用される。一方、耐熱材料によって形成された中間結合層を使用して、導電性を有する基板を得ることができる。
【００５８】
これらの結合技術については、文献“半導体ウエハボンディング”（サイエンス・テクノロジー、Q. Y. TongおよびU. Gosele著、ワイリー・インターサイエンス・パブリケーションズ）に記載されている。
【００５９】
図５に示す第１の変形例においては、インゴット１０の前面１３と接触する支持体２０の面の外形２１が前記前面１３の外形１４内に収められる。また、この円形の支持体２０は、正方形、長方形、または外形１４内に収まるあらゆる形状でよい。したがって、インゴット１０を直径に合わせて研削する必要がない。
【００６０】
図６に示す第２の変形例においては、前面１３に接触する支持体２０の面の外形２１の一部のみが、前記前面１３の外形１４内に収められる。
【００６１】
一例として、この支持体２０は長方形であってもよく、またインゴット１０の直径よりも長い長さを有する。外形２１は、２つの部分、すなわちその外形がインゴット１０の前面１３の外形１４内に収まる第１の部分２１０（この場合、２つの平行なライン）と、その外形が前記外形１４の外側に位置する第２の部分２１０’とに分けられる。
【００６２】
その後、支持体２０と結合したインゴットの上端層１７の一部１７０を分離する作業３が行なわれる（図７参照）。
【００６３】
この作業は、前記部分１７０を脆弱領域１６で分離させることができる作用を前記支持体２０に対して加えることにより行なわれる。
【００６４】
分離は、単独、又は組み合わせて使用できる以下の技術、すなわち機械的な応力（支持体をインゴットから切り離す剪断応力、張力、圧縮力、超音波等）または電気的エネルギから生じる応力（静電気または電磁場を加える）を加える技術、あるいは、熱エネルギを供給する（マイクロキャビティ内で圧力を増大させる放射、対流、伝導）技術等のうちの、少なくとも１つにより行なわれる。
【００６５】
熱エネルギは、電磁場、電子ビーム、熱電加熱、低温流体、過冷却液体等を加えることによって得ることができる。
【００６６】
また、分離は、例えば当業者に知られた方法での化学エッチング工程、すなわち、注入領域を攻撃して特に破壊する化学溶液を使用するエッチング工程等の化学的処理を加えることにより行なうことができる。
【００６７】
また、分離は、前述した複数の分離技術を組み合わせることによって行なうこともできる。
【００６８】
図７は、上端層１７の一部１７０がインゴット１０から分離することにより支持体２０の外形（図４および図５においては円形）に合った適切なサイズに自動的に切断される（すなわち、自己定義される）状態を示す。この工程によれば、冒頭で説明したその付随する欠点を伴いつつも、特に、前述した一連の作業の前にインゴット１０の周側面１１を切断する必要性を無くして、支持体の形状に適合させることができる。
【００６９】
支持体２０が円形の外形を有する、よくあるケースにおいては、インゴットを“直径に合わせて”研削する工程が不要となる。すなわち、完全な円柱のインゴットを機械加工することから成る工程が不要となる。
【００７０】
支持体２０の外形が、部分的にインゴット１０の外形を超える場合（図６参照）、インゴット１０の上端層は、前記インゴットの残りの部分から離脱することにより、外形１４内に収まる外形２１の部分２１０で自動的に自己定義され、インゴットを直径に合わせて研削する必要もなくなる。
【００７１】
次に、支持体２０に結合した、自己規定された層１７０から成る基板３０が得られる。
【００７２】
ウエハボンディング、共晶接合、または接着結合やワックス結合等の前述した永久的結合技術のうちの幾つかは、例えば層１７０を他の支持体または基板へ転移させるために支持体２０を層１７０から分離できる事後の処理（化学的処理、熱処理等）を加えることにより、一時的結合技術となり得る。
【００７３】
なお、支持体２０が把持具である場合には、圧力差（吸引力）を加えること、或いは静電気力を使用することにより結合が行なわれる。これらの技術も一時的結合技術である。
【００７４】
その後、リング状の材料１７０’が存在する場合には、このリング状の材料１７０’を除去するための簡単な仕上げ処理を行なってもよい（図８参照）。このリングは、支持体２０を使用して薄い層１７０が除去された後にインゴット１０の表面上に残るものである。
【００７５】
用語“リング”１７０’は、薄層１７０を除去した後に残る上端層１７のあらゆる残留物を意味するよう、広義に解釈されなければならない。このリングはあらゆる非環状の形状であってよく、また、単純に膨張した膜の形態を成すものでもよい。
【００７６】
原子種の注入エネルギに応じて、すなわち、薄層１７０およびリング１７０’の厚さに応じて、この仕上げ処理は、光研磨や単純なブラシ研磨により、あるいは、熱エネルギを加えることにより行なうことができる。この仕上げ工程は、前面１３を新たな支持体２０に対して結合できるようにする。しかし、この仕上げ工程は常に必要とは限らず、当業者は体系的に、もしくは層除去工程のサイクルを再開する前に、仕上げ工程を行なうことを決定する。
【００７７】
図３，４，７、および随意的には図８に示す工程は、所望の場合、インゴット１０が使い果たされるまで数回繰り返してもよい。
【００７８】
以下に、本発明の方法の幾つかの実施例について説明する。
【００７９】
しかし、本発明は、これらの実施例に限定されない。本発明は、一般に、光学分野、電子工学分野、光電子工学分野で基板を製造するために使用される材料、特に半導体材料から成るインゴットに対して適用できる。
【実施例１】
【００８０】
単結晶シリコンカーバイドインゴット１０が、使用された。その周囲には、使用される成長方法に固有の多結晶脈石が存在していた。インゴットは、直径約６０ｍｍ、および５０ｍｍ程度の長さを有していた。インゴットは、想定される用途に応じて当業者が使用する種類である場合、ポリタイプ４Ｈまたは６Ｈから成るものでもよい。
【００８１】
その後、研磨仕上げ工程に伴って行なわれる、図２に示す切断作業およびラッピング作業をインゴットに施した。
【００８２】
機械的な材料除去工程中に損傷した領域を除去するため、研磨仕上げ工程に先立ち、化学攻撃の工程が好適に行われた。主として、この化学攻撃の工程中には、１０μｍの材料が除去された。
【００８３】
インゴットの面１３は、ポリタイプに応じて結晶面と略平行（ポリタイプ６Ｈ、軸上）になるように、あるいは、あえて数度だけ方向がずらされる（ポリタイプ４Ｈの場合、通常は、例えば８°だけずらされる（これを“８°軸外”と称する））ように選択される。これは、対応する結晶面を決定する作業を意味する。
【００８４】
その後、原子種を注入する作業２を行なった（図３参照）。この実施例において、原子種はＨ＋イオンであった。これらの原子種は、１μｍを超える厚さの上端層１７を形成するために、２００キロ電子ボルト（ｋｅＶ）のエネルギを用いて注入された。８×１０１６Ｈ＋／ｃｍ２程度の注入量が、使用された。
【００８５】
１μｍ厚のＳｉＯ２層でコーティングされた厚さが２００μｍのＣＶＤ（化学蒸着法）によって得られる多結晶シリコンカーバイド支持体２０が、インゴットの前面１３に対して結合され、ここではＳｉＯ２層が前記インゴットと接触している。この支持体は、直径が５０ｍｍであり、前面１３に対して略中心に位置決めされた。
【００８６】
結合は、ダイレクトボンディングまたはウエハボンディング（Goseleによる先に引用した文献を参照）によって行なわれた。結合の直前に、接触する各面を有意に清浄して僅かに研磨することにより、研磨中、わずか数十分の１ナノメートルの厚さを除去した。
【００８７】
９００℃で２時間、脆弱領域１６に沿って分離を行なった。分離中、支持体２０の直径にほぼ対応する直径（すなわち約５０ｍｍ）を有するディスク１７０が、インゴット１０から除去されて前記支持体に転移する。図７に示すように、幅が約５ｍｍの相補的な環状リング１７０’がインゴット１０上に残った。
【００８８】
支持体２０とインゴット１０から除去された単結晶ＳｉＣから成る層１７０とＳｉＯ２から成る中間層とによって構成された複合体には、その後、一連の仕上げ工程が施された。これらの仕上げ工程は、単結晶基板の単結晶ＳｉＣ層の粗さ及び層質を回復させるという様々な目的で行なわれたが、結合界面を補強するためにも行なわれた。仕上げ工程としては、酸化、もしくは酸化しない熱処理、化学エッチング工程、仕上げ研磨工程を挙げることができる。
【００８９】
その後、僅かに短くなる点以外は図２のインゴットと同様のインゴットを形成するため、図８に示すように、インゴット１０に仕上げ工程を施した。この仕上げ工程は、熱処理工程、化学エッチング工程、研磨工程を含んでいてもよい。例えば研磨が仕上げ工程である場合、この仕上げ研磨中に除去される材料は、前述した方法を使用して最初の層の除去のために面１３を準備することを目的とする、インゴットの予備的な準備中に使用されるラッピング工程および研磨工程に対応する材料よりも著しく少ない。除去される厚さが１．５μｍ程度である場合には、３μｍの材料を除去する仕上げ工程で十分である。
【００９０】
前述した方法の様々な工程を、後に多数回繰り返した。除去工程の回数に対する理論的な限界は、インゴット１０の塊全体を完全に使い果たす回数である。実際には、このサイクルは、残存する厚みが薄くなりすぎる前、すなわち、インゴットの残存部分の硬さを確保できなくなる前に中断される。この点において、２００μｍ未満が、かかる厚みの妥当な限界である。
【実施例２】
【００９１】
本実施例は、実施例１を再現するものであるが、インゴット１０を単結晶シリコンとした点が異なっている。このインゴットは、３００ｍｍよりも僅かに大きい直径、すなわち約３１０ｍｍの直径を有するとともに、結晶方向が＜１００＞であり、円錐状の端部を無視した長さが１．２ｍであった。このインゴットは、ＣＺ（ＣＺＯＣＨＡＬＳＫＩ）プリング等の任意の周知の技術を使用して得ることができた。
【００９２】
図２に示すように、このインゴット１０にも、円錐端部１２，１２’の除去を目的とする切断作業と、基板の直径のための許容誤差を定める通常の基準よりも大きい直径許容誤差をもって、約３００ｍｍの直径を有する円柱体を形成するための旋削作業とが施された。３０２ｍｍ±１ｍｍの直径、すなわち僅かに不規則な直径が得られた。
【００９３】
また、先の実施例とは異なり、このインゴット１０には、それぞれが２０ｃｍ程度の長さを有する６個のインゴット部分を形成するための分割作業も施される。その後、各インゴット部分をラッピングし、その端部を研磨することにより、図２のインゴットに相当する６個のインゴット部分を得た。最後に、ラッピングまたは切断により損傷した領域に対応し得る８０μｍのシリコンを除去する目的で、最後の研磨の直前に化学エッチング工程を行なった。
【００９４】
この場合も先と同様に、１．５μｍ厚の上端層１７を形成するために２００ｋｅＶのエネルギでＨ＋イオンの注入を行なった。８×１０１６Ｈ＋／ｃｍ２程度の注入量が使用された。
【００９５】
この実施例における支持体２０は、０．４μｍ厚の酸化物層を形成するためにその表面上で熱酸化された３００ｍｍＣＺ型シリコン基板であった。ここで、かかる熱酸化物は、絶縁体上にシリコンが形成される構造（“ＳＯＩ”型構造）を形成する必要性のために存在している。
【００９６】
結合は、ダイレクトボンディングまたはウエハボンディング（Goseleによる先に引用した文献を参照）によって行なわれた。結合の直前に、当業者に周知の技術のうちの１つを使用して、接触する各面を清浄した。
【００９７】
５００℃で２時間行なわれる熱処理を加えることにより、注入された領域に沿って分離を行なった。分離中、支持体の直径にほぼ対応する直径（すなわち、約３００ｍｍ）を有するディスクがインゴットから除去されて、支持体２０に転移された。その後、図７に示すように、インゴットの正確な直径および支持体２０の縁部の多少の丸みを帯びた形状に応じた、数ミリメートル程度の幅を有する相補的なリングがインゴット上に残った。
【００９８】
ＳｉＯ２の形態を成す０．４μｍ厚の絶縁体上に、１．５μｍ厚のシリコンを形成することによって特徴付けられる、直径３００ｍｍのＳＯＩ型構造が得られた。
【００９９】
生産性を向上させるため、この方法をインゴット部分の両端に適用することが想定された。２つの端部のそれぞれは、連続的、もしくは付随的に注入されて支持体２０と結合し、分離工程及びそれぞれの新たなサイクルのための仕上げ工程が施された。
【実施例３】
【０１００】
実施例３は、実施例２を再現するものであり、実施例３では、インゴット１０は５０ｍｍ程度の厚さを有する２４個の部分に切断された。
【０１０１】
本実施例では、切断作業、研削作業、研磨作業に伴う材料の損失が、わずか６個のインゴット部分が切断された、実施例２よりも大きいことが考えられる。一方で、より多くのインゴット部分が得られたため、作業を平行して行なうことができた。
【実施例４】
【０１０２】
本実施例は、実施例３を再現するものであるが、支持体２０が、実施例３のように永久的かつ完全に結合するのではなく、一時的な支持体として作用する点が異なっている。
【０１０３】
注入においては、Ｈ＋型の原子種が使用された。注入パラメータは５００ｋｅＶのエネルギおよび１．２×１０１７Ｈ＋／ｃｍ２の量であった。これらの条件下で除去された層１７の厚さは、約４μｍから５μｍであった。
【０１０４】
この場合も同様に、熱酸化物層でコーティングされた直径３００ｍｍのＣＺシリコンウエハによって構成された支持体２０とインゴット１０の前面１３との間の結合は、溶融温度が比較的低い可逆接着剤、または可逆ワックスによって行なわれた。一般に、溶融温度が７０℃から１２０℃の範囲のワックスが使用された。かかるワックスは当業者には周知である。
【０１０５】
本実施例は、分離が異なっており、インゴットの残存部分から支持基板２０を離間させる目的で機械的な力を加えることにより分離を行なった点で、先の実施例と異なっている。この強制的な分離は、注入により脆弱化された界面に沿って行なわれた。これらの機械的な応力を加える１つの手段は、例えば、前面１３と支持体２０との間の接合部に形成された隙間に、ブレードまたは空気ジェットまたは加圧水を挿入することから成っていた。
【０１０６】
最初に、ワックスを施す前に、脆弱化された状態を促進させる目的で、特に注入された領域内でマイクロキャビティを成長させることにより、熱処理を有意に行なうことができた。この際には、４５０℃程度の温度が推奨される。
【０１０７】
分離後、ワックス層により支持体２０と結合した層１７は、ダイレクトボンディング技術を使用して、例えばシリコンによって形成された第２の直径３００ｍｍの支持体と密に接触している。一般にこの第２の結合は、図７の分離工程の後で、かつそれ自体が永久的である前記第２の支持体との接触前に、０．１μｍの層１７を除去する光研磨によって促進させることができる。
【０１０８】
最後に、ワックスの溶融温度を超える温度で熱処理することにより、層１７を支持体２０から解放させた。その後、層１７上に残存するワックス残留物を除去するため、溶媒を使用する洗浄を行なってもよい。
【実施例５】
【０１０９】
実施例５は、実施例２および実施例４の注入パラメータを、以下の相違点をもって再現するものである。
【０１１０】
最初に、この場合の目的は、５ｃｍ程度の幅のプラスチックストリップに転移する少なくとも５０ｃｍの長さの単結晶シリコンから成るストリップを形成することであった。
【０１１１】
この目的のため、Ｘ−Ｘ’軸と平行に縦方向にシリコンインゴットを切断して、この面に沿ってラッピングすることで複数のスラブを得た。これらのスラブは、スラブが（Ｘ−Ｘ’軸に近い）インゴットのコアから除去されたか、或いはインゴットの端部から除去されたかどうかに応じて異なる約３０５ｍｍから約１００ｍｍの範囲の幅と、１ｃｍ程度の厚さと、１．２０ｍ程度の長さとを有する直方体の形態を成している。
【０１１２】
それらの各スラブには、実施例４と同様の条件下で注入が施されるとともに、約４５０℃でアニーリング処理が施された。
【０１１３】
結合は、接着剤が塗布されたプラスチック支持ストリップによって構成された接着ストリップを加えることにより行なわれた。
【０１１４】
分離は、インゴットから形成されたスラブから前記接着ストリップを分裂することによって行なわれた。その後、同じスラブにおいて、また、１つの注入工程において、複数の接着ストリップ片を前記ウエハ上に並べることにより、複数のストリップ部分を除去することができた。この場合、ストリップ部分の幅は、加えられた接着ストリップの幅によって規定された。
【実施例６】
【０１１５】
実施例６は以下の相違点をもって実施例３を再現する。
【０１１６】
本実施例の目的は、六角形状を成す複数のシリコンチップが転移された、直径が１０ｍｍの永久的なプラスチック支持体を備える完成基板を形成することであった。
【０１１７】
そのような多数の六角形は、１００ｍｍ、１２５ｍｍ、１５０ｍｍ、２００ｍｍ、更には３００ｍｍであってもよいシリコンインゴットの直径に応じて、シリコンインゴットの表面上に収めることができた
【０１１８】
ここで想定されたシリコンインゴット１０は、１００ｍｍの直径を有していた。
【０１１９】
インゴットの前面１３に注入するための工程の後、４５０℃で熱処理が行なわれ、一時的な支持体２０が前記前面１３に対して加えられた。
【０１２０】
この一時的な支持体２０は、六角形のボスと、ボスで負圧を形成して前記ボスとインゴットの前面１３の一部との間に一時的な結合を形成することができる吸引装置とが設けられたツールであった。この結合は、吸引を停止することにより結合を断ち切ることができる点で一時的であった。
【０１２１】
吸引を開始した後、ツールは、六角形シリコンチップをインゴットから引き裂くことにより除去することができた。その後、ツールは、前記シリコン六角形を運ぶことができるとともに、プラスチックによって形成され、最終的な組み立てのために既に接着剤がコーティングされた永久的な支持体に前記シリコン六角形を接触させる。最後に、ツールとシリコン六角形との間の吸引結合が解放された。
【０１２２】
その後、例えば研磨によりインゴットの面１３に仕上げを施す必要が生じる前に、インゴットの面１３から六角形除去作業を複数回繰り返すことができた。この目的のため、六角形のボスの寸法は、このボスが各層１７から複数の六角形チップを、一度に有意に除去できるように設定された。
【図面の簡単な説明】
【０１２３】
【図１】本発明の方法の実施において使用される一工程を概略的に示す図。
【図２】本発明の方法の実施において使用される一工程を概略的に示す図。
【図３】本発明の方法の実施において使用される一工程を概略的に示す図。
【図４】本発明の方法の実施において使用される一工程を概略的に示す図。
【図５】本発明の変形実施例を示す概略平面図。
【図６】本発明の他の変形実施例を示す概略平面図。
【図７】本発明の方法の実施において使用される一工程を概略的に示す図。
【図８】本発明の方法の実施において使用される一工程を概略的に示す図。
【符号の説明】
【０１２４】
１０  インゴット
１３  前面
１６  脆弱領域
１７  上端層
２０  支持体
３０  基板
【図１】
2005533396.tif 000003
【図２】
2005533396.tif 000004
【図３】
2005533396.tif 000005
【図４】
2005533396.tif 000006
【図５】
2005533396.tif 000007
【図６】
2005533396.tif 000008
【図７】
2005533396.tif 000009
【図８】
2005533396.tif 000010
【国際調査報告】
2005533396.tif 000011
2005533396.tif 000012
2005533396.tif 000013